본 발명 에 있 어서 의 가열 태양 의 바람직 한 일례 로서 는 , 얻 어 지 는 수지 박막 의 내열 성 과 사용 장치 의 범용 성 을 고려 하 면 , 도포 한 조성물 을 50 ~ 150 ℃ 에서 5 분 간 ~ 2 시간 가열 한 후 에 , 그대로 단계 적 으로 가열 온도 를 상승 시켜 최종 적 으로 200 ~ 300 ℃ 에서 30 분 간 ~ 2 시간 가열 하 는 수법 을 들 수 있 다 . 특히 , 80 ~ 120 ℃ 에서 5 ~ 30 분 간 , 이어서 230 ~ 300 ℃ 에서 30 분 간 ~ 1 시간 가열 하 는 것 이 바람직 하 다 .